(57)【特許請求の範囲】
【請求項１】
下記式（A）または（B）であらわされる構造を有する不飽和基含有ホスホン酸誘導体。
0006445826.tif 000030
0006445826.tif 000031
【発明の詳細な説明】
【技術分野】
【０００１】
本発明は、ホスホン酸誘導体、不飽和基含有ホスホン酸誘導体及びこれらの製造方法に関するものである。
【背景技術】
【０００２】
リン酸エステル系の各種化合物は、従来から基材密着性の向上や難燃性の付与という目的で、アクリル系重合体の共重合体成分として使用されたり、エネルギー線硬化性樹脂組成物の成分として配合されたりしてきた。
【０００３】
このような化合物の一例であるリン酸エステル系の（メタ）アクリレートは、原料・合成法の関係上、不飽和基を２個有するジ（メタ）アクリレートが副生してしまう。このようなジ（メタ）クリレートを含有する（メタ）アクリレートは、架橋反応を生じるため、多量に使用することができない。よって、得られた重合体の物性を充分に向上させることが困難であった。
【０００４】
更に、リン酸エステル化合物中のＣ−Ｏ−Ｐ結合は、加水分解を受けやすいため使用時の安定性においても改善が求められている。
【０００５】
本発明者らは、このような問題を改善するために、ホスホン酸誘導体において、種々の検討を行った。すなわち、ホスホン酸は、Ｃ−Ｏ−Ｐ結合ではなく、Ｃ−Ｐ結合を有するものであるから、耐加水分解性が向上する。
よって、このようなホスホン酸誘導体において、純度が高い化合物が得られれば、アクリル樹脂の重合モノマーやエネルギー線硬化性樹脂組成物の成分として有用である。
【０００６】
非特許文献１においては、アンモニウムビスジエチルホスホン酸（メタ）アクリレートの製造方法が記載されている。しかし、当該文献に記載された化合物は、プロパノールアミン誘導体であり、原料が高価で工業的に入手困難なものを使用していることから、樹脂原料として実用化するのは困難である。
【０００７】
非特許文献２においても、不飽和結合を有するホスホン酸誘導体が開示されている。しかし、当該化合物の製造においては、ホルムアルデヒドが必要とされる。ホルムアルデヒドは安定性が低く、人体にも悪影響を有する化合物であるから、これを使用する化合物はその製造において、管理された設備が必要とされてしまう。
【０００８】
非特許文献３においても、不飽和基を有するホスホン酸誘導体が記載されている。しかし、亜リン酸トリエチルを使用してホスホン酸基を形成するものであるから、合成方法が根本的に相違しており、得られる化合物の化学構造も完全に相違するものである。
【０００９】
その他、非特許文献４においても、ホスホン酸誘導体が記載されている。しかし、当該文献においては、医薬品の中間体製造において記載されているものであり、ホスホン酸誘導体自体の樹脂原料等の化学工業的有用性について検討するものではない。
【先行技術文献】
【非特許文献】
【００１０】
【非特許文献１】Ｅｕｒｏｐｅａｎ  Ｐｏｌｙｍｅｒ  Ｊｏｕｒｎａｌ  ４４（２００８）１７７１−１７８１
【非特許文献２】Ｐｏｌｙｍｅｒ  ５４（２０１３）  ３１８８−３１０８
【非特許文献３】Ｅｕｒｏｐｅａｎ  Ｐｏｌｙｍｅｒ  Ｊｏｕｒｎａｌ  ４８（２０１２）  ３１８−３３０
【非特許文献４】Ｊｏｕｒｎａｌ  ｏｆ  Ｍｅｄｉｃａｌ  Ｃｈｅｍｉｓｔｒｙ  ５５（２０１２）、６２０９−６２２３
【発明の概要】
【発明が解決しようとする課題】
【００１１】
本発明は上記に鑑み、安価な原料を使用して、安全性の高い反応によって高純度で製造することができ、反応性官能基を有するために、種々の反応において原料として使用することができるホスホン酸誘導体、不飽和基を有するホスホン酸誘導体及びそれらの製造方法を提供することを目的とするものである。
【課題を解決するための手段】
【００１６】
本発明は、下記式（A）又は（B）であらわされる構造を有する不飽和基含有ホスホン酸誘導体でもある。
【００１７】
0006445826.tif 000002
0006445826.tif 000003
【発明の効果】
【００２８】
本発明のホスホン酸誘導体は、安価にかつ安全に製造することができる。更に、純度が高い化合物を得ることができるから、ポリマー原料、エネルギー線硬化塗料の成分として使用した際に、配合量を高めることができるため、基材密着性の向上や難燃性の付与を行うことができる。更に、加水分解を受けにくいため、使用時の安定性においても優れている。
【発明を実施するための形態】
【００２９】
以下、本発明を更に詳細に説明する。
本発明のホスホン酸誘導体は、ホスホン酸基と水酸基との両方を有する化合物である。このため、ホスホン酸基による密着性や難燃性を有し、かつ、水酸基を利用して各種化合物に誘導することができる。
【００３０】
本発明は、下記一般式（１）又は（２）であらわされるエタノールアミン構造を有するものである。
【００３１】
【化１１】
0006445826.tif 000004
【００３２】
【化１２】
0006445826.tif 000005
【００３３】
すなわち、エタノールアミン構造を基本構造とするものであるから、安全性が高く、工業的にも純度が高く安価なものを容易に入手することができる。更に、その誘導体の種類も多数存在することから、目的に応じて種々の構造を選択することができる。更に、得られた化合物の安定性も高い。
【００３４】
上記一般式（１）におけるＲ１，Ｒ２のいずれか一方が以下で詳述するホスホン酸基を有する構造でない場合、これらは炭素数１〜１０の飽和又は不飽和の炭化水素基であることが好ましい。また、Ｒ１，Ｒ２の両方が以下で詳述する上記一般式（３）で表される構造、又は、上記一般式（３）で表される構造を１又は２以上有する構造であってもよい。
【００３５】
更に、本発明のホスホン酸誘導体は、下記一般式（３）で表される構造を有する。
【００３６】
【化１３】
0006445826.tif 000006
（式中、Ｒ４，Ｒ５は、メチル基又はエチル基であり、同一であっても相違していてもよい）
【００３７】
すなわち、窒素原子及びメチレン鎖を介してホスホン酸基が導入されたものである。このような構造であることから、加水分解を受けにくいこと、原料として使用する成分として純度が高いものを使用すれば、不純物の混入が生じにくく、安定して高純度のものが容易に得られること、等の点で好ましいものである。
【００３８】
上記一般式（３）におけるＯＲ４、ＯＲ５は、メトキシ基又はエトキシ基である。ＯＲ４、ＯＲ５は、同一であっても相違していてもよいが、同一であることが好ましい。
【００３９】
上記一般式（３）で表される構造は、一般式（１）（２）で表される構造式中の窒素原子上に直接結合して、
【００４０】
【化１４】
0006445826.tif 000007
【００４１】
【化１５】
0006445826.tif 000008
【００４２】
という一般式であらわされる構造を有するものであってもよいし、その他の炭化水素基等を介して存在するＮが一般式（３）で置換される、
【００４３】
【化１６】
0006445826.tif 000009
【００４４】
のような構造であってもよい。式中、Ｒ２０は、特に限定されるものではないが、炭素数１〜１０の飽和又は不飽和の炭化水素鎖であることが好ましい。
式中、Ｒ８，Ｒ２１は、炭素数１〜１０の飽和又は不飽和の炭化水素基であってもよく、Ｒ８，Ｒ２１中が、炭素数１〜１０の飽和又は不飽和の炭化水素基が、更に上記一般式（３）で表される構造で置換されたものであってもよい。
上記構造において、Ｒ８とＲ２１とが結合していて、環状構造を形成したものであってもよい。
【００４５】
【化１７】
0006445826.tif 000010
（式中、Ｒ２０，Ｒ２１は，炭素数１〜１０の飽和又は不飽和の炭化水素鎖であることが好ましい）
【００４６】
また、−ＮＲ１，Ｒ２構造におけるＲ１，Ｒ２の両方を上記一般式（３）の構造としたしたような、
【００４７】
【化１８】
0006445826.tif 000011
【００４８】
という構造であってもよい。
【００４９】
上記一般式（３）で表される構造は、分子中に１〜３個の範囲内で存在することが好ましい。使用する目的・用途に応じ、必要とされる難燃性等の水準に応じて、導入数を決定することができる。
【００５０】
このような本願発明のホスホン酸誘導体の具体的な構造式の例を以下に示す。なお、本発明は以下に例示した化合物に限定されるものではない。
【００５１】
【化１９】
0006445826.tif 000012
【００５２】
これらの化合物は、水酸基を他の化合物と反応させることによって、更に他の官能基を分子中に導入することができる。また、一般式（１）で表される化合物を樹脂製造やその他の化合物製造に際して原料として使用することもできる。
【００５３】
このような反応を行う場合、水酸基と反応させる官能基としては特に限定されるものではなく、カルボキシル基、イソシアネート基、エポキシ基等、水酸基と反応する官能基を有する化合物と反応させることができる。
【００５４】
なかでも、一般式（１）で表される化合物を（メタ）アクリル酸又はその誘導体と反応させて得られた不飽和基含有ホスホン酸誘導体は、不飽和基を有するものであることから、アクリル樹脂等の重合に際してモノマーとして使用することで、アクリル樹脂に基材密着性の向上や難燃性の付与を行うことができる。また、エネルギー線硬化型の塗料組成物に配合することもできる。このような不飽和基含有ホスホン酸誘導体も本発明の一つである。
【００５５】
上記不飽和基含有ホスホン酸誘導体は、上述したホスホン酸誘導体と同様の構造を有するものであり、より具体的な化合物としては、上記ホスホン酸誘導体として例示した各化合物の水酸基を（メタ）アクリレート化したものを挙げることができる。このような化合物は、上述した一般式（４）（５）で表される化合物である。
【００５６】
上述した一般式（４）（５）で表される不飽和基含有ホスホン酸誘導体以外に、上述した一般式（６）（７）で表される不飽和基含有ホスホン酸誘導体も、本発明の一つである。一般式（６）（７）で表される不飽和基含有ホスホン酸誘導体は、一般式（１）（２）で表されるホスホン酸誘導体の水酸基にウレタン結合を介して（メタ）アクリレート化したものである。このような化合物も、上述した一般式（４）（５）で表される不飽和基含有ホスホン酸誘導体同様、アクリル樹脂等の重合に際してモノマーとして使用することで、アクリル樹脂に基材密着性の向上や難燃性の付与を行うことができる。また、エネルギー線硬化型の塗料組成物に配合することもできる。
【００５７】
上記一般式（４）（５）（６）（７）の一般式であらわされる不飽和基含有ホスホン酸誘導体は、エネルギー線硬化型塗料組成物において、エネルギー硬化型単量体の一部として使用することもできる。このような用途に使用した場合、得られた硬化塗膜において、不飽和基含有ホスホン酸誘導体が重合反応によって樹脂の一部となるため、長期間にわたって安定して基材密着性や難燃性を向上させることができるものである。
【００５８】
上記不飽和基含有ホスホン酸誘導体は、アクリル樹脂の重合に際して、不飽和基含有単量体として使用することによって、樹脂に対して密着性や難燃性を付与することができるものである。
【００５９】
上述した一般式（１）、一般式（２）で表される化合物の製造方法は特に限定されるものではないが、例えば、以下に詳述する方法によって製造することができる。
【００６０】
一般式（１）で表される化合物は、目的とする化合物に対応する構造であって、下記一般式（６）で表される化合物又は下記一般式（７）で表される化合物
【００６１】
【化２０】
0006445826.tif 000013
【００６２】
【化２１】
0006445826.tif 000014
（式中、Ｒ７，Ｒ８，Ｒ９は、目的とする化合物中の−ＣＨ２ＣＨ２−Ｐ（＝Ｏ）（ＯＲ４）（ＯＲ５）基を水素に置換した構造である）
の−ＮＨＲ基又は−ＮＨ２基に対して、下記一般式（８）
【００６３】
【化２２】
0006445826.tif 000015
【００６４】
で表される化合物を反応させることによって得ることができる。
【００６５】
上記反応を化学反応式で示したものが、下記化学反応式（１）、化学反応式（２）である。
【００６６】
【化２３】
0006445826.tif 000016
【００６７】
【化２４】
0006445826.tif 000017
【００６８】
上記製造方法は、反応が定量的に進行して、副生物が実質的に生じないため、単官能の化合物を得ようとした場合に多官能の化合物を生じる等の問題も生じないし、高収率で目的の化合物を得ることができる。また、触媒の使用も必要はないため、反応後に未反応成分や触媒等を除去するための精製を行うことは必ずしも必要ない、という利点も有する。
【００６９】
上記反応の反応条件は特に限定されず、例えば、水、有機溶媒、又はこれらの混合溶媒中に溶解した溶液の状態で、理論値に合わせた等量比で混合し、これを室温〜１００℃に加熱して行うことができる。
なお、上記反応において、触媒等は特に必要とされないが、触媒を添加することを妨げるものではない。
【００７０】
更に、一般式（１）又は（２）で表される本発明のホスホン酸誘導体に対して、（メタ）アクリル酸又はそのエステル形成性誘導体を反応させることによって、一般式（４）（５）で表される本発明の不飽和基含有ホスホン酸誘導体を製造することができる。
【００７１】
当該（メタ）アクリル酸の誘導体は、水酸基と反応をしてエステル結合を形成することができる誘導体であれば、特に限定されず、酸無水物、酸塩化物等を使用することができる。当該反応の反応条件は特に限定されず、通常のエステル化反応の条件において行うことができる。
【００７２】
上記反応の反応条件は特に限定されず、例えば、有機溶媒溶液中で、理論値に合わせた等量比で混合し、これを６０〜８０℃に加熱して行うことができる。
上記反応において、触媒等は特に必要とされないが、触媒などを添加することを妨げるものではない。
【００７３】
また、一般式（１）又は（２）で表される本発明のホスホン酸誘導体に対して、（メタ）アクリロイルオキシエチルイソシアネート（下記一般式（１１）で示される化合物）を反応ささせることによって、上記一般式（６）又は一般式（７）で表される化合物を得ることができる。このような反応の条件等は特に限定されるものではなく、イソシアネート基と水酸基とが反応する通常の条件において行うことができる。
【００７４】
【化２５】
0006445826.tif 000018
【実施例】
【００７５】
以下、本発明を実施例及び比較例を挙げてさらに詳しく説明するが、本発明はこれら実施例に限定されるものではない。
【００７６】
（参考例１）
（下記一般式による化合物１０１の合成）
【化２６】
0006445826.tif 000019
【００７７】
５０ｍｌのナスフラスコにN−メチルエタノールアミン  １．１ｇとビニルホスホン酸ジメチル  2.0gをとり、６ｍｌのメタノールを加えて、室温で一晩撹拌した。反応終了後、溶剤を減圧下留去し目的物を３．１ｇ得た。
得られた化合物について、NMR測定を行った。測定溶媒はＣＤＣｌ３を使用し、基準物質は、1Ｈ ＮＭＲにおいてはＴＭＳとした。
1H NMR  δ=3.75(6H,d),  3.62(2H,t),  2.72(2H,tt),  2.53(2H,t),  2.28(3H,s),  2.00(2H,tt), 
31P NMR  δ= 34.96
なお、31P NMRの測定結果においては、単一ピークのみが観察されたことから、不純物は実質的に存在しない。
【００７８】
（参考例２）
（上記反応によって得られた化合物１０１を原料とする下記一般式による化合物１０２の合成）
【化２７】
0006445826.tif 000020
【００７９】
５０ｍｌのナスフラスコに化合物１０１  １．７ｇと無水メタクリル酸  １．３ｇをとり、ついでテトラヒドロフラン  ５ｍｌとトリエチルアミン  １ｇを加え、室温で一晩撹拌した。反応終了後、イオン交換水に反応混合物を注ぎ、酢酸エチルで２回抽出した。有機層を合わせてイオン交換水で２回洗浄した後、有機層を硫酸マグネシウムで乾燥させてセライト濾過した。得られた有機層の溶媒を減圧下留去し目的物を２．０ｇ得た。
得られた化合物について、NMR測定を行った。測定溶媒はCDCl3を使用し、基準物質は、1H NMRにおいてはTMSとした。
1H NMR  δ=  6.11(1H,s),  5.57(1H,s),  4.25(2H,t),  3.74(6H,d),  2.76(2H,m),  2.71(2H,t),  2.32(3H,s),  1.98(2H,m),  1.95(3H,s)
31P NMR δ= 33.80
なお、31P NMRの測定結果においては、単一ピークのみが観察されたことから、不純物は実質的に存在しない。
【００８０】
（参考例３）
（下記一般式による化合物１０３の合成）
【化２８】
0006445826.tif 000021
【００８１】
５０ｍｌのナスフラスコにＮ−エチルエタノールアミン  ３．９ｇとビニルホスホン酸ジメチル  ６．０ｇをとり、１５ｍｌのメタノールを加えて、室温で一晩撹拌した。反応終了後、溶剤を減圧下留去し目的物を８．９ｇ得た。
得られた化合物について、NMR測定を行った。測定溶媒はCDCl3を使用し、基準物質は、1H NMRにおいてはTMSとした。
1H NMR  =3.75(6H,d),  3.59(2H,t),  2.81(2H,m),  2.57(4H,m),  1.96(2H,tt),  1.04(3H,t), 
31P NMR  = 34.82
なお、31P NMRの測定結果においては、単一ピークのみが観察されたことから、不純物は実質的に存在しない。
【００８２】
（実施例４）
（上記反応によって得られた化合物１０３を原料とする下記一般式による化合物１０４の合成）
【化２９】
0006445826.tif 000022
【００８３】
５０ｍｌのナスフラスコに化合物１０３  １．７ｇと無水メタクリル酸  １．２ｇをとり、ついでテトラヒドロフラン  ５ｍｌとトリエチルアミン  ０．９ｇを加え、室温で一晩撹拌した。反応終了後、イオン交換水に反応混合物を注ぎ、酢酸エチルで2回抽出した。有機層を合わせてイオン交換水で２回洗浄した後、有機層を硫酸マグネシウムで乾燥させてセライト濾過した。得られた有機層の溶媒を減圧下留去し目的物を２．２ｇ得た。
得られた化合物について、NMR測定を行った。測定溶媒はCDCl3を使用し、基準物質は、1H NMRにおいてはTMSとした。
1H  NMR  6.10(1H,s),  5.57(1H,s),  4.21(2H,t),  3.74(6H,d),  2.85(2H,m),  2.75(2H,t),  2.58(2H,q),  1.95(5H,m),  1.04(3H,t) 
31P  NMR  δ=34.02
なお、31P NMRの測定結果においては、単一ピークのみが観察されたことから、不純物は実質的に存在しない。
【００８４】
（実施例５）
（上記反応によって得られた化合物１０３を原料とする下記一般式による化合物１０５の合成）
【化３０】
0006445826.tif 000023
【００８５】
５０ｍｌのナスフラスコに化合物１０３  １．０ｇと無水メタクリル酸  ０．６ｇをとり、ついでテトラヒドロフラン  ２ｍｌとトリエチルアミン  ０．５ｇを加え、室温で一晩撹拌した。反応終了後、イオン交換水に反応混合物を注ぎ、酢酸エチルで２回抽出した。有機層を合わせてイオン交換水で２回洗浄した後、有機層を硫酸マグネシウムで乾燥させてセライト濾過した。得られた有機層の溶媒を減圧下留去し目的物１０５を０．８ｇ得た。
得られた化合物について、NMR測定を行った。測定溶媒はCDCl3を使用し、基準物質は、1H NMRにおいてはTMSとした。
1H  NMR δ=6.41(1H,d),  6.13(1H,q),  5.83(1H,d),  4.22(2H,t),  3.74(6H,d),  2.84(2H,q),  2.74(2H,t),  2.58(2H,q),  1.94(2H,tt),  1.04(3H,t)
31P  NMR  δ= 34.05
なお、31P NMRの測定結果においては、単一ピークのみが観察されたことから、不純物は実質的に存在しない。
【００８６】
（参考例６）
（下記一般式による化合物１０６の合成）
【化３１】
0006445826.tif 000024
【００８７】
５０ｍｌのナスフラスコに１−ピペラジンエタノール  １．０ｇとビニルホスホン酸ジメチル  １．０ｇをとり、３ｍｌのメタノールを加えて、室温で一晩撹拌した。反応終了後、溶剤を減圧下留去し目的物１０５を１．９ｇ得た。
得られた化合物について、NMR測定を行った。測定溶媒はCDCl3を使用し、基準物質は、1H NMRにおいてはTMSとした。
1H  NMR  δ= 3.75(6H,d),  3.62(2H,t),  2.66(2H,q),  2.54(10H,m),  1.98(2H,tt)
31P  NMR  δ= 33.75
なお、31P NMRの測定結果においては、単一ピークのみが観察されたことから、不純物は実質的に存在しない。
【００８８】
（参考例７）
（上記反応によって得られた化合物１０６を原料とする下記一般式による化合物１０７の合成）
【化３２】
0006445826.tif 000025
【００８９】
50mlのナスフラスコに化合物１０６  １．９ｇと無水メタクリル  １．２ｇをとり、ついでテトラヒドロフラン 5mlとトリエチルアミン０．９ｇを加え、室温で一晩撹拌した。反応終了後、イオン交換水に反応混合物を注ぎ、酢酸エチルで2回抽出した。有機層を合わせてイオン交換水で２回洗浄した後、有機層を硫酸マグネシウムで乾燥させてセライト濾過した。得られた有機層の溶媒を減圧下留去し目的物を２．３ｇ得た。
得られた化合物について、NMR測定を行った。測定溶媒はCDCl3を使用し、基準物質は、1H NMRにおいてはTMSとした。
1H  NMRδ=6.11(1H,s),  5.57(1H,s),  4.25(2H,t),  3.74(6H,d),  2.76(2H,m),  2.71(2H,t),  2.32(3H,s),  1.98(2H,m),  1.95(3H,s) 
31P  NMR  δ= 33.80
なお、31P NMRの測定結果においては、単一ピークのみが観察されたことから、不純物は実質的に存在しない。
【００９０】
（参考例８）
（化合物１０８の合成）
【化３３】
0006445826.tif 000026
【００９１】
５０ｍｌのナスフラスコに２−（２−アミノエチルアミノ）エタノール０．３ｇとビニルホスホン酸ジメチル  １．０ｇをとり、３ｍｌのメタノールを加えて、室温で一晩撹拌した。反応終了後、溶剤を減圧下留去し目的物を０．４ｇ得た。
得られた化合物について、NMR測定を行った。測定溶媒はCDCl3を使用し、基準物質は、1H NMRにおいてはTMSとした。
1H  NMR  δ= 3.75(18H,d),  3.56(2H,t),  2.83(6H,m),  2.56(6H,m),  1.95(6H,m), 
31P  NMR  δ=34.13
なお、31P NMRの測定結果においては、単一ピークのみが観察されたことから、不純物は実質的に存在しない。
【００９２】
（参考例９）
（上記反応によって得られた化合物１０８を原料とする下記一般式による化合物１０９の合成）
【化３４】
0006445826.tif 000027
【００９３】
５０ｍｌのナスフラスコに化合物１０８  ０．４ｇと無水メタクリル酸  ０．１ｇをとり、ついでテトラヒドロフラン５ｍｌとトリエチルアミン０．１ｇを加え、室温で一晩撹拌した。反応終了後、イオン交換水に反応混合物を注ぎ、酢酸エチルで2回抽出した。有機層を合わせてイオン交換水で２回洗浄した後、有機層を硫酸マグネシウムで乾燥させてセライト濾過した。得られた有機層の溶媒を減圧下留去し目的物を０．４ｇ得た。
得られた化合物について、NMR測定を行った。測定溶媒はCDCl3を使用し、基準物質は、1H NMRにおいてはTMSとした。
1H  NMR  δ=6.10(1H,s),  5.58(1H,s),  4.19(2H,t),  3.74(18H,d),  2.85(2H,m),  2.76(4H,m),  2.59(2H,m),   2.52(2H,m),   1.95(9H,m) 
31P  NMR  δ= 33.64
なお、31P NMRの測定結果においては、単一ピークのみが観察されたことから、不純物は実質的に存在しない。
【００９４】
（参考例１０）
（化合物１１０の合成）
【化３５】
0006445826.tif 000028
【００９５】
５０ｍｌのナスフラスコにジエタノールアミン  ０．８ｇとビニルホスホン酸ジメチル  １．０ｇをとり、３ｍｌのメタノールを加えて、室温で一晩撹拌した。反応終了後、溶剤を減圧下留去し目的物を1.8g得た。
得られた化合物について、NMR測定を行った。測定溶媒はCDCl3を使用し、基準物質は、1H NMRにおいてはTMSとした。
1H NMR  δ= 3.78(6H,d),  3.60(4H,q),   2.85(2H,m),   2.63(4H,q),  1.97(2H,m), 
31P NMR  δ=35.79
なお、31P NMRの測定結果においては、単一ピークのみが観察されたことから、不純物は実質的に存在しない。
【００９６】
（参考例１１）
（上記反応によって得られた化合物１１０を原料とする下記一般式による化合物１１１の合成）
【化３６】
0006445826.tif 000029
【００９７】
５０ｍｌのナスフラスコに化合物１１０  １．８ｇと無水メタクリル  １．２ｇをとり、ついでテトラヒドロフラン  ５ｍｌとトリエチルアミン  ０．５ｇを加え、室温で一晩撹拌した。反応終了後、イオン交換水に反応混合物を注ぎ、酢酸エチルで2回抽出した。有機層を合わせてイオン交換水で２回洗浄した後、有機層を硫酸マグネシウムで乾燥させてセライト濾過した。得られた有機層の溶媒を減圧下留去し目的物を１．６ｇ得た。 
得られた化合物について、NMR測定を行った。測定溶媒はCDCl3を使用し、基準物質は、1H NMRにおいてはTMSとした。
1H NMR  δ=6.09(2H,s),  5.57(2H,s),  4.21(4H,t),  3.74(6H,d),  2.90(2H,m),  2.84(2H,m),  1.99(2H,m),  1.94(6H,s), 
31P NMR  δ= 33.46
なお、31P NMRの測定結果においては、単一ピークのみが観察されたことから、不純物は実質的に存在しない。
【００９８】
（重合反応）
冷却管・温度計・窒素封入管を備えた４つ口の５０ｍｌフラスコに実施例５で得られた化合物０．５ｇとメタクリル酸メチル４．５ｇをとり、ついでメチルイソブチルケトン７．０ｍｌを加え、窒素を封入しながら３０分間室温で撹拌した後７０℃に加温した。次に、V-59（和光純薬（株）製；重合開始剤）０．１５ｇをメチルイソブチルケトン０．５ｍｌに溶解し、フラスコ内に投入し、７０℃で５時間反応させた。反応終了後、得られたポリマー溶液をｎ-ヘキサン中に滴下し、ポリマーの再沈殿操作を実施した。沈殿したポリマーを濾別により回収し、更にn-ヘキサンにて洗浄を行いポリマーに付着している未反応モノマーを除去した。得られたポリマーについて、31PNMR測定を行い、Pのピークを検出した。このことから、ポリマー中にPの導入を確認したと同時に重合性の確認も同時に実施できた。なお、測定溶媒はCDCl3を使用した。
【産業上の利用可能性】
【００９９】
本発明のホスホン酸誘導体、不飽和基含有ホスホン酸誘導体は、エネルギー線硬化型塗料組成物の単量体成分、アクリル樹脂に使用される単量体として使用することができる。